(57)【要約】【課題】  資源の有効利用、環境保護の上から近年、廃プラスチックの回収、再生利用が行われているが、２種以上の素材が相互に融着一体化して構成される複合体は、各素材に分離することが困難であるため、回収再利用し難かった。本発明は、オレフィン系樹脂層と、該オレフィン系樹脂と同等のオレフィン系樹脂にゴム分を含有するエラストマー層とが融着一体化したオレフィン系複合体を、オレフィン系エラストマーとして回収し、複合体におけるエラストマー層として再利用する方法を提供することを目的とする。【解決手段】  本発明のオレフィン系エラストマーの回収再利用方法は、オレフィン系樹脂層と、該オレフィン系樹脂と同種のオレフィン系樹脂にゴム分を混合したオレフィン系エラストマー層とが融着一体化したオレフィン系複合体を溶融した溶融物に、ゴム分を混合してオレフィン系エラストマーとして回収し、オレフィン系複合体におけるオレフィン系エラストマー層原料として再利用することを特徴とする。【選択図】  なし。【特許請求の範囲】
【請求項１】
オレフィン系樹脂層と、該オレフィン系樹脂と同種のオレフィン系樹脂にゴム分を混合したオレフィン系エラストマー層とが融着一体化したオレフィン系複合体を溶融した溶融物に、ゴム分を混合してオレフィン系エラストマーとして回収し、オレフィン系複合体におけるオレフィン系エラストマー層原料として再利用することを特徴とするオレフィン系エラストマーの回収再利用方法。
【請求項２】
ゴム分が架橋エチレン−プロピレン−ジエンモノマー共重合体である請求項１記載のオレフィン系エラストマーの回収再生方法。
【発明の詳細な説明】
【技術分野】
【０００１】
本発明はオレフィン系樹脂層とオレフィン系エラストマー層とが融着一体化したオレフィン系複合体からのオレフィン系エラストマーの回収再利用方法に関する。
【背景技術】
【０００２】
プラスチックは容器本体や蓋等の包装材料、筆記具等の文房具、工具の握り部等の各種成形用として広く利用されている。従来、プラスチック製品を廃棄する際には、焼却や埋立等が行われてきたが、資源の有効利用、環境保護の観点から、回収、再利用化が進められている。近年、２種以上のプラスチックを用いた複合体構造とすることにより、製品の使いやすさを向上させる工夫が施されている。例えばボールペン等の筆記具の軸を、剛性の高いプラスチック成形体表面に、ソフト感のあるエラストマー層を一体に設けた構成とすることにより、握りやすさ、手に対するフィット感を高めることができる。プラスチック複合体を回収再生する方法としては、透明多層フィルムのスクラップに、複数の相溶化剤を配合して各素材の相溶性を高めることにより、透明性、外観に優れた素材として回収する方法（特許文献１）等が知られている。
【０００３】
【特許文献１】特開平５−１０５７８６号公報
【発明の開示】
【発明が解決しようとする課題】
【０００４】
しかしながら特許文献１に記載されている方法は、ポリオレフィン、ナイロン、エチレン−酢酸ビニル共重合体ケン化物、芳香族ポリエステル等の異なる素材からなる多層フィルムを、これら各素材が混合した混合物として回収するものであり、元の多層フィルムの原料として再利用することは困難であった。本発明は上記の点に鑑みなされたもので、オレフィン樹脂層とオレフィン系エラストマー層とが融着一体化したオレフィン系複合体を、オレフィン系エラストマーとして回収し、オレフィン系複合体におけるオレフィン系エラストマー層原料として再利用する方法を提供することを目的とする。
【課題を解決するための手段】
【０００５】
即ち本発明は、
（１）オレフィン系樹脂層と、該オレフィン系樹脂と同種のオレフィン系樹脂にゴム分を混合したオレフィン系エラストマー層とが融着一体化したオレフィン系複合体を溶融した溶融物に、ゴム分を混合してオレフィン系エラストマーとして回収し、オレフィン系複合体におけるオレフィン系エラストマー層原料として再利用することを特徴とするオレフィン系エラストマーの回収再利用方法、
（２）ゴム分が架橋エチレン−プロピレン−ジエンモノマー共重合体である請求項１記載のオレフィン系エラストマーの回収再生方法、
を要旨とするものである。
【発明の効果】
【０００６】
本発明方法によれば、オレフィン系樹脂層と、該オレフィン系樹脂と同種のオレフィン系樹脂にゴム分を混合したオレフィン系エラストマー層とが融着一体化して相互に分離困難なオレフィン系複合体を、オレフィン系エラストマーとして回収し、オレフィン系複合体におけるオレフィン系エラストマー層原料として再利用することができ、資源の有効利用を図ることができる。
【発明を実施するための最良の形態】
【０００７】
本発明においてオレフィン系複合体は、インサート成形、アウトサート成形等によって得られる、融着一体化したオレフィン系樹脂層とオレフィン系エラストマー層とを有する複合体で、この複合体におけるオレフィン系樹脂層とオレフィン系エラストマー層とは相互に分離困難に一体化している。オレフィン系樹脂層におけるオレフィン系樹脂としては、ポリエチレン、ポリプロピレン、ポリブテン、エチレン−プロピレン共重合体、エチレン−プロピレン−ブテン共重合体等が挙げられる。一方、オレフィン系エラストマー層におけるオレフィン系エラストマーとしては、上記オレフィン系樹脂層を構成するオレフィン系樹脂と同種のオレフィン系樹脂に、ゴム分を混合したエラストマーが挙げられる。具体的には、オレフィン系樹脂層がポリエチレンで構成されている場合には、オレフィン系エラストマー層にはポリエチレンにゴム分を混合したエラストマーが用いられ、オレフィン系樹脂層がポリプロピレンで構成されている場合には、オレフィン系エラストマー層にはポリプロピレンにゴム分を混合したエラストマーが用いられる。エラストマーに混合されるゴム分としては、架橋エチレン−プロピレン−ジエンモノマー共重合体（以下、架橋ＥＰＤＭと略す。）が好ましい。オレフィン系エラストマー中のゴム分の割合は、通常、全体の３０〜９０重量％である。
【０００８】
本発明方法において、リサイクル用の回収オレフィン系複合体を溶融し、この溶融物にゴム分を混合する。オレフィン系複合体は通常粉砕してから溶融することが好ましい。ゴム分は、溶融物中のゴム分の含有率がオレフィン系複合体におけるオレフィン系エラストマー層中のゴム分含有率と等しくなるように、溶融物に混合することが好ましい。オレフィン系複合体のオレフィン系エラストマー層中に、ゴム分の他に着色剤、熱安定剤等の添加剤が含まれる場合、各添加剤も溶融した複合体中の含有率が、エラストマー層中の各添加剤の含有率と等しくなるように混合することが好ましい。ゴム分や他の添加剤は、複合体を溶融する前の粉砕物に添加混合しておいても、粉砕物を溶融した後に添加しても、また溶融過程で添加しても良い。溶融物にゴム分を混合することによりオレフィン系複合体は、該複合体を構成するオレフィン系エラストマーとして回収され、オレフィン系複合体を製造する際のオレフィン系エラストマー層形成用の原料として再利用される。
【実施例】
【０００９】
以下、実施例を挙げて本発明を更に詳細に説明する。
実施例１
プロピレン樹脂（ホモポリマー）層の外側に、プロピレン樹脂（ホモポリマー）に架橋ＥＰＤＭ（韓国イーポリマー社製、商品名：テカフィン）、着色剤、熱安定剤を含有するプロピレン系エラストマー（ショアーＡ硬度７５度、架橋ＥＰＤＭ含有率７０重量％）層を、インサート成形によって一体に成形した簡易型スタンプのグリップ部（内側のプロピレン系共重合体と、外側のプロピレン系エラストマーの比率は、重量比で７：３）を粉砕し、粉砕品１００重量部あたり、架橋ＥＰＤＭ（韓国イーポリマー社製、商品名：テカフィン）１６３重量部、着色剤、熱安定剤を添加して均一に混合した。次いでこの混合物を二軸押出機（日本プラコン社製）にて真空引きしながら均一に溶融混練して押出し、プロピレン系エラストマーのペレットとした。このペレットはショアーＡ硬度７５度で、色調は元の簡易型スタンプのグリップ部を構成するエラストマーと同等であり、該グリップ部を構成するエラストマー原料として再利用が可能であった。
【００１０】
実施例２
低密度ポリエチレン層の外側に、低密度ポリエチレンに架橋ＥＰＤＭ（韓国イーポリマー社製、商品名：テカフィン）、着色剤、熱安定剤を含有するエチレン系エラストマー（ショアーＡ硬度７５度、架橋ＥＰＤＭ含有率６０重量％）層を、インサート成形によって一体に成形したペットボトル用キャップ（内側のポリエチレンと、外側のエチレン系エラストマーの比率は、重量比で７：３）を粉砕し、粉砕品１００重量部あたり、架橋ＥＰＤＭ（韓国イーポリマー社製、商品名：テカフィン）１０５重量部、着色剤、熱安定剤を添加して均一に混合した。次いでこの混合物を二軸押出機（日本プラコン社製）にて真空引きしながら均一に溶融混練して押出し、エチレン系エラストマーのペレットとした。このペレットはショアーＡ硬度７５度で、色調は元のペットボトル用キャップを構成するエラストマーと同等で、ペットボトル用キャップにおけるエラストマー原料として再利用が可能であった。